Brevet FR2550523A1 — publié le 19850215

PROCEDE ET DISPOSITIF DE FUSION, D'AFFINAGE ET D'HOGEEEISATION DE VERRE, ET LEJRS APPLICATIONS La présente invention concerne l'élaboration, selon un processus continu de production, de verre fondu présentant des qualités d'affinage et d'homogénéité de haut niveau, tel que celui satisfaisant aux exigences de la fabrication du verre plat et plus particulièrement 20 du verre flotté. Elle a trait à un procédé et un dispositif perfectionné d'affinage et d'homogénéisation de verre fondu susceptibles de s'appliquer à la suite de la fusion du mélange vitrifiable, aussi bien par flammes que par voie électrique, mais plus spécialement adapté à ce dernier 25 cas, car tirant le meilleur profit de ses avantages propres. Elle vise également une installation coeplète d'élaboration de verre affiné et homnogne, dans laquelle l'énergie est apportée essentiellement par voie électrique, répondant ainsi à un besoin très actuel, résultant de l'avantage, au plan du prix de revient, que tend à 30 prendre l'énergie d'origine nucléaire sur les autres sources d'énergie, et en particulier les hydrocarbures. Elle intéresse enfin les applications de ce dispositif, notamment pour l'élaboration de verres à partir de charges à constituants très volatils dont elle permet de minimiser les pertes et par consé35 quent de réduire à la fois le coût des matières premières et la pollution de l'atmosphère. On a déjà proposé, à ce jour, de nombreux dispositifs de fabrication de verre fondu faisant appel à l'énergie électrique. Certains procèdent essentiellement d'une adaptation des fours à flammes, et par exemple, dans un bassin allongé tel que celui des actuels fours industriels à flammes pour verre plat, ils prévoient un certain nombre d'électrodes, disposées en principe de maoenière a reproduire dans ledit bassin sensiblement les m Eées courants de convection 5 qui se sont avérés, dans lesdits fours industriels à flammoes, permettre d'obtenir le déroulement en continu des différentes étapes du processus d'élaboration du verre propre à être livré au formage, à savoir la fusion proprement dite, l'affinage, l'homogénéisation et la braise Ces dispositifs électriques supposent une infra-structure relativement com10 plexe et coûteuse, leur rendement énergétique n'est généralement que du même ordre que celui des fours à flammes traditionnels, et la transposition des connaissances acquises en cas de changement d'échelle de la capacité de production, pour un type donné d'installation, est souvent délicate. Le dispositif décrit par le brevet FR-A-2 261 233, par exemple, qui comporte un bassin allongé alinenté en matières vitrifiables à l'extrmité dite amont, et délivrant à l'extrémité dite aval du verre fondu apte à être utilisé par une installation pour verre plat, est chauffé par une série de rangées d'électrodes verticales traversant la 20 sole, disposées transversalement à la longueur du bassin Les courants de convection majeurs mis en oeuvre dans ce bassin ont pour origine, comme dans les fours à flarmmes de ce type, la zone la plus chaude du verre, ou point source, localisée au moyen d'au moins une, et de préférence deux rangées transversales d'électrodes verticales, qui provo25 quent sur pratiquement toute la largeur de la cuve le mouvement ascendant d'une colonne de verre plus chaud, qui s'épanouit en deux flux, en arrivant à la surface du bain, pour former deux courants thermiques majeurs en anneau Le premier flux, dirigé vers 1 'amant, va lécher la surface inférieure de la motte de composition, s'y refroidit, 30 plonge vers la sole et repart vers l'aval, en partie inférieure du bain, jusqu'au point source, o il est repris par le courant ascendant, formant ainsi un courant en anneau désigné ci-aprés par l'expression "courroie de fusion". Le second flux superficiel majeur, dirigé vers l'aval du 35 four, traverse, au-delà de la zone d'affinage, les zones d'homogénéisation et de braise, désignées globalement dans le brevet cité par l'expression "zone de conditionnement", avant d'atteindre le poste d'évacuation, o une partie seulement de ce courant est prélevée, le reste revenant au point source, par la partie inférieure du bain, pour y être recyclé, constituant ainsi un second courant en anneau dit ciaprès "courroie d'homogénéisation". Le brevet cité indique d'ailleurs que, come M on l'observe aussi dans les fours à flammes de type analogue, chacune de ces deux 5 courroies comporte des court-circuits, c'est-A-dire que certaines veines reviennent au point source sans avoir effectué la totalité du parcours décrit. Un inconvénient des fours de ce type, qu'ils soient à flammes ou électriques, réside dans le risque de transport direct de matières, 10 depuis la motte de composition jusqu'au poste d'évacuation, sans que leur soient appliqués, de manière suffisamment complète, les divers processus de l'é laboration du verre. On réduit évidemment ce risque en augmentant le taux de recyclage de la matière dans chacune des deux courroies thermiques majeu15 res, mais, en contre-partie, on accroit alors le coût énergétique de la fabrication puisque, si on considère la courroie d'homogénéisation, par exemple, ledit recyclage implique la fourniture, répétée A chaque cycle, de la quantité de chaleur N 6 cessaire pour élever la température de la matière de la température du verre au poste d'évacuation, de l'ordre 20 de 1200 "C, à la température d'affinage, de l'ordrelde 1500 C Or le taux de recyclage dans cette courroie, égal au rapport des débits du courant de retour et de la tirée, est usuellement au toins de l'ordre de 5, et souvent de 10. Outre les dispositifs de ce type, décrits ci-dessus d'une ma25 nière volontairement détaillée, afin de présenter les phénomènes observ 6 S dans les fours A bassin actuels et, tout A la fois, de définir un vocabulaire utile A la description de la présente invention, on peut citer, au titre de l'art antérieur susceptible d'6 tre pris en consideration A propos de 1 ' invention, des dispositifs comportant un cloison30 nement de la cuve, allant jusqu'à affecter un compartiment particulier A chacune des opérations principales A mettre en oeuvre en vue de la fourniture du verre de la qualité désirée. Divers brevets, dans un pass 6 déj A ancien, tels les documents US-A-1 820 248, FR-A-977 606, ou m'me relativement récent, tel le docu35 ment GB-A-986 843, ont ainsi proposé des dispositifs comportant une cuve de fusion et un bassin d'affinage et de conditionnenment, dont les régions inférieures sont reli 6 es l'une A l'autre par une gorge, et qui sont équipés d' électrodes pour chauffage par effet Joule direct au travers du verre fondu Bien que généralement refroidie, la gorge peut ce- pendant être également chauffée électriquement, éventuellement par une interconnexion des transformateurs alimentant les deux compartiments principaux De tels dispositifs ne semblent pas avoir conduit à des développements industriels satisfaisant aux exigences actuelles en matit5 re d'affinage, pour des raisons qui, selon les enseignements de la présente invention, tiennent notamment à une insuffisance du confinement de la zone dans laquelle se situe l'affinage, et aux phénaoènes de convection. Il ressort en effet de ces brevets que le processus de l'af10 finage s'étend la fois sur la cuve de fusion et le bassin de conditionnement. Une amélioration de la maîtrise des phénomènes de convection et du confinement de la zone d'affinage semble l'un des buts visés par le brevet US-A 4 012 218, qui propose un dispositif comportant un corn15 partiment de fusion, dont le produit est amené par débordement, par un courant de surface, à un compartiment d'affinage, Oa il reçoit un chauffage complémentaire Le verre affirné se sépare par décantation, et est extrait du c artinent d'affinage en partie basse Cependant, la qualité de l'affinage est affectée par les courants plus froids descen20 dant plus rapidement le long des parois que dans la région centrale du compartiment d'affinage En outre l'obtention d'un produit homogène satisfaisant aux normes visées par l'invention n'est pas d 6 crite. Selon ce même objectif de cloisonnement en compartiments affectés aux principales opérations de l'élaboration, et spécialement à 25 l'affinage, le brevet US-A-2 773 111 prévoit, à la suite d'une cellule de fusion des matières vitrifiables, une cellule d'affinage, suivie elle-mme d'une cellule de conditionnement, la cellule d'affinage présentant la particularité que le bain qu'elle contient est maintenu constaomment recouvert d'une couche de mousse isolante dont la peau su30 périeure est figée, formant ainsi un 6 cran thermique stable Une telle installation présente l'inconvénient de ne pas permettre d'atteindre les niveaux d'affinage et d'homogénéité correspondant aux exigences que vise à satisfaire la présente invention En effet, sa cellule d'affinage, du fait de la disposition de ces diverses électrodes, les unes 35 horizontales, les autres verticales, est le siège de multiples courants thermiques, qui se contrarient et tendent à faire fonctionner ladite cellule en mélangeur parfait, conduisant à délivrer un produit hétérogène quant à la durée et les conditions de traitement, c'est-à-dire le "passé thermique", et dont, par là-mnme, le niveau de qualité de l'af- 2550523 ' f inage se trouve plafonné Quant à sa cellule de conditionnment, sa forme semi-circulaire se prête très mal à la création des courants de convection qui, dans les fours à bassin du type décrit précédemment, permettent de délivrer au poste d'évacuation un courant de tirée cons5 titué de verre protégé du contact avec les parois et la sole en matériaux réfractaires. La présente invention se propose de remédier aux divers inconvénients des dispositifs de cet art antérieur, et vise plus particulièrement à minimiser le coût énergétique des opérations d'affinage et 10 d'homog&néisation, tout en garantissant un niveau élevé de performances dans ces opérations. La présente invention a ainsi pour objet un dispositif d'élaboration de verre affiné selon une fabrication continue, comprenant des compartiments particuliers successifs affectés respectivement à la fu15 sion proprement dite d'une charge vitrifiable, puis à l'affinage du produit obtenu, et éventuellement en outre à son conditionnement, et dans lequel le flux de matière fondue est transféré du caompartiment de fusion au compartiment d'affinage par une gorge immergée, le compartiment d'affinage comprenant une cheminée prélevant la matière fondue au 20 d 6 bouché de la gorge immergée, la conduisant en un courant ascensionnel d'ensemble, et la délivrant en un courant de surface au poste de travail suivant, affecté généralement au conditionnement avant formage et constituant éventuellement un com Epartiment particulier du dispositif d'élaboration, ladite cheminée étant munie de moyens de chauffage per25 mettant de porter ledit courant de surface à une tempnérature de l'ordre de la température usuelle de débullage. Dans un dispositif selon l'invention plus spécialement destiné à traiter une matière vitrifiable contenant au moins un agent affinant, des moyens de chauffage possèdent une puissance de chauffe 30 assurant, au débit de la production visée, une élévation de la teapérature de la matière fondue accédant dans la cheminée d'un niveau inférieur à la température de décomposition de l'agent affinant jusqu'à un niveau auquel une notable partie dudit agent est décomposée. De préférence, lesdits moyens de chauffage sont répartis dans 35 la hauteur de la cheminée, de manière à faciliter un chauffage homogène de la matière et son mouvement ascensionnel d'ensemble. Avantageusement, lesdits tmoyens de chauffage comprennent un organe de chauffage dissipant de l'énergie dans une zone horizontale diane, proche du débouché de la gorge, du flux de matière qui s'en 2550523 i éciape, de Manière à favoriser un effet de tirage dans la cheminée. De préférence encore, les tooyens de chauffage comprennent des organes dissipant une notable quantité d'énergie à une distance de la paroi amont de la cheminée assez faible pour y rendre négligeable tout 5 courant descendant résultant de l'effet de paroi froide, et favoriser ainsi, au niveau supérieur du verre dans la cheminée, la formation dès ladite paroi amont du courant de surface dirigé vers l'aval. Une structure préférée de cheminke se présente en forme de trémie évasée vers le haut, c' est-à-dire dont la section croit du bas 10 vers le haut, comprenant avantageusement du c 6 tê aval une paroi plane inclinée, de manière à concourir principalement à cet évasenmnt, par une inclinaison de préférence omnprise entre 50 et 80 '. Ainsi, les autres parois constituant la tréhie, par exemple une paroi amont, et deux parois latérales, seront généralement vertica15 les, les deux parois latérales étant alors parallèles au plan de symé trie de la cuve, et la paroi amont orthogonale à ce plan Une telle structure est d'une construction et d'une utilisation aisées, et facilite le mouvement ascensionnel, puis le courant de surface du flux de matière fondue vers l'aval. Lesdits moyens de chauffage sont constitués avantageusement d' électrodes inoergées 'dans le bain, produisant un dégagement de chaleur par effet Joule direct, au travers Même du bain De préférence, lesdites électrodes sont disposées horizontalement, parallèlement aux parois amont et aval de ladite trémie, leur partie active s'étendant 25 avantageusement d'une paroi latérale à l'autre de la cuve, afin de favoriser l'homxogénéité de l'échauffement final du flux de verre Des électrodes verticales, traversant la sole peuvent également être prévues a titre principal ou ccmplémentaire dans le cas de très grands fours, pour renforcer le mouvement ascensionnel d'ensemble, ainsi que 30 des électrodes horizontales traversant la paroi aval. En vue d'assurer l'effet de tirage de la cheminée du cepartinent d'affinage, la section de la sortie de la gorge immergée présente avantageusement une valeur inférieure a celle de la section de la partie inférieure de la cheminée, et cette dernière une valeur au toins 35 égale à 30 % de la section de la partie supérieure, la profondeur de ladite cheminée étant au moins de l'ordre de la racine carrée de l'aire de la section de ladite partie supérieure. Selon une autre caractéristique avantageuse du dispositif de l'invention, la liaison entre le compartiment d'affinage et le poste de travail suivant, qui peut être avantageusement un compartiment de conditionnement et d'homogénéisation, présente une section de valeur intermédiaire entre celles des sections inférieure et supérieure de la trémie, et comporte de préférence un épanouissement correspondant à un 5 accroissement du passage offert au flux de verre au moins égal à 20 %, les parois latérales de 1 'épanouissement faisant avec celles des cofpartiments qu'il relie un angle inférieur à 60 , évitant ainsi les angles morts préjudiciables à l'écoulement du flux de verre fondu. Le coepartiment de conditionnement ainsi prévu par l'inven10 tion en combinaison avec l'affineur se présente avantageusement sous la forme d'un canal de section sensiblement rectangulaire, d'une longueur au moins égale à trois fois sa largeur Sa profondeur moyenne sera avantageusement comprise entre 0,4 et 0,8 m, et de préférence 0,5 et 0,7 m Par exemple, une profondeur de 0,6 m sera avantageusement adop15 tée pour un canal de 2 m de large convenant pour une tirée de 120 à t/j, en vue de l'établissement d'un courant de retour de débit voisin de celui du courant de tirée, c'est-à-dire d'un taux de recirculation de 1. La sole dudit canal peut avantageusement comporter une pente 20 ascendante de l'amont vers l'aval, la profondeur du verre à chaque extrénité restant toutefois avantageusement comprise dans les limites fixées pour la profondeur moyenne. La section offerte par l'orifice d'évacuation pour le prélévement du verre en vue de son formage représente avantageusement de 30 25 à 50 % de la section de 1 ' extrémité aval du canal de conditionnement. La sole dudit canal est avantageusement limitée vers l'amont par rapport à la trémie d'affinage, et surtout en l'absence d'un épanouissement de liaison entre ces deux compartiments, par un seuil en réfractaire immergé dans le bain de verre, réduisant la section de pas30 sage du verre, d'une valeur comprise généralement entre 20 et 60 %, par rapport à la section maximale offerte au bain dans le compartiment de conditionnement. En outre, on prévoit avantageusement un cloisonnement de l'atmosphère entre les deux compartiments, par exemple au moyen d'un 35 écran mobile réfractaire susceptible d'être abaissé jusqu'à proximité de la surface du bain. En amont de cet écran, peuvent avantageusement être prévus des brûleurs permettant principalement le maintien en légère surpression de l'atmosphère du compartiment d'affinage, pour éviter toute ren- trée d'air froid, ainsi qu'un apport thermique compléentaire utile par exemple en cas d'incident dans la conduite du chauffage électrique, de remplacement d'électrodes, etc Des brûleurs sont également prévus, de préférence, dans le com Epartment de conditionnaeent. Le canal de conditiomnement peut en outre être muni d'agitateurs, de préférence dans sa moitié amont, permettant ainsi de réduire la longueur dudit canal, et d'augmenter la tirée et/ou l'hocrgénéité du verre obtenu. Selon une forme avantageuse d'exécution du dispositif de 10 l'invention, le carompartiment de fusion des matières vitrifiables, destiné à préparer un verre fondu apte à être traité dans les ccpartiments suivants, qui viennent d'être décrits, comprendra une cuve chauffée électriquement, du type cubilot. Cette cuve sera généralement de forme rectangulaire, d'une 15 profondeur de l'ordre de 1 à 1,5 mètres, les électrodes étant disposées de manière connue en soi, par exemple traversant la sole. Le mélange vitrifiable est distribué, par un répartiteur approprié, par exemple du type décrit par la demande de brevet français n 81 16617, sur toute la surface de la cuve, et la fusion est effec20 tuée à "voûte couverte", ou "voûte froide", c'est-à-dire sous une couche continue de mélange vitrifiable, l'extraction du verre fondu s'effectuant de préférence par un orifice ménagé au niveau de la sole. Ladite couche continue joue un rôle d'écran thermique et permet en outre de réduire la pollution, en retenant une forte proportion 25 des composants volatils éventuellement présents dans la charge, tels que le sélénium, le bore, etc La présente invention a également pour objet un procédé d'élaboration de verre affiné selon une fabrication continue, coaprenant une phase de fusion de la charge vitrifiable, pour former un bain 30 d'une masse en fusion, dans une zone de fusion, puis une phase d'affinage comprenant un échauffement de la masse en fusion jusqu'à une tefpérature permettant son débullage, dans une zone d'affinage, selon lequel la masse en fusion est conduite sous une notable pression hydrostatique de la zone de fusion à la zone d'affinage, puis est progressi35 vement amenée, en un flux continu parcourant ladite zone d'affinage, à une pression hydrostatique faible, selon un mouvement ascensionnel d' ensemble, sensiblement vertical, depuis la partie inférieure du bain jusqu'à sa surface, ledit flux étant ensuite dévié en un courant de surface en direction d'un poste de prélèvement du verre affiné, la tern- pérature dudit courant de surface étant au moins égale à la température usuelle de débullage, par exemple correspondant à une viscosité de l'ordre de 50 poises. Selon un mode d'exécution du procd spécialement applicable 5 à une charge vitrifiable contenant au moins un agent affinant, ledit échauffement de la masse en fusion, au cours de sa traversée de la zone d'affinage, s'effectue de préférence d'un niveau inférieur à la température de décoposition de l'agent affinant à un niveau auquel une notable partie de l'agent affinant se trouve décomposée. Par exemple, en vue de la fabrication de verres silico-sodocalciques tels que les verres industriels usuels contenant de 68 à 74 % de Si O 2, de O à 3 % de A 1203, de 12 à 15 % de Na 2 O, de 8 à 12 % de Ca O, la charge vitrifiable apportant ces éléments contient avantageusement des sulfates en quantité correspondant à environ 0,3 à 0,5 % et plus 15 généralement au moins à 0,1 % de 503, et l'échauffement de la masse en fusion au cours de sa traversée de la zone d'affinage recouvre de préférence au moins le domaine de température compris entre 1370 et 1480 C A cette fin, la masse en fusion s'échappant de la zone de fusion subit éventuellement un refroidissement durant son transfert au 20 long de la gorge immergée jusqu'à la zone d'affinage pour abaisser sa température au-dessous de la valeur constituant la borne inférieure du domaine ci-dessus défini. De préférence, l'échauffemnt de la masse en fusion prend place pour sa plus grande part, au cours de son mouvement ascensionnel 25 d'ensemble. Avantageusement, ledit échauffement de la masse en fusion est initié au niveau de son admission dans la zone d'affinage, dans une zone horizontale médiane dudit flux. De manière préférée, le prélèvement de verre effectué par le 30 courant de surface provenant de la zone d'affinage alimente une zone de conditionnement dans laquelle le verre est homogénéisé par une courroie de recirculation et refroidi à une température favorable au formage, correspondant généralement à une viscosité de l'ordre de 1000 poises. Dans une forme avantageuse d'exécution du procèd 6 de l'inven35 tion, 1 ' échauffement entre lesdites températures est obtenu par effet Joule direct au travers de la matière fondue à affiner, entre des électrodes immergées dans celle-ci. De manière également avantageuse, ledit flux présente une vitesse ascensionnelle plus faible en partie haute de la zone d'affinage qu'en partie basse. Avantageusement, le flux de matière assurant la liaison horizontale entre la zone d'affinage et la zone de conditionnement est conduit à une vitesse supérieure & la vitesse dudit flux lors de son 5 mouvement ascensionnel, puis est ralenti d'au moins 20 % à son entrée dans la zone de conditionnement. De manière préférée, l'atmosphère surmontant le verre audessus de la zone d'affinage est isolée par un cloisonnement de celle qui règne au-dessus de la zone de conditionnement, une surpression 10 étant en outre créée dans ladite zone d'affinage au moyen de gaz de coabustion provenant de brûleurs. Selon une caractéristique avantageuse du procédé de 1 ' invention, les courants de convection régnant dans la zone de conditionnement sont constitués principalement d'un courant de surface dirigé vers 15 l'aval, c'est-à-dire le poste d'évacuation du verre apte au formage, et d'un courant de sole dirigé vers l'amont, ou courant de recirculation, ledit courant de recirculation représentant de 0,5 a 3 fois le débit de la tirée et de préférence de l'ordre de 1 fois ce débit, le courant de tirée provenant préférentiellement de la partie centrale superficielle 20 du courant de surface. Selon l'invention, le verre fondu soumis à l'affinage est de préférence élaboré par fusion électrique sous voûte froide, c'est-àdire constituée du mélange vitrifiable à fondre, le prélèvement s'effectuant par la partie inférieure du bain. L'invention a enfin pour objet les applications desdits dispositif et proc"é, notamment à la fabrication de verres contenant des proportions importantes de composants à fortes tensions de vapeur. Parmi les réactions de la fusion du verre qui conduisent à des dégagements gazeux, seront essentiellement mises en oeuvre dans le 30 four cubilot les réactions de décarbtonatation, qui n'exigent que des températures inférieures à 1200 "C, tandis que celles qui correspondent à la décomposition des agents affinants ne seront de préféerence que secondaires, en limitant les surchauffes locales de la masse fondue grâce à un choix approprié du nombre, des dimensions et de la disposition des 35 électrodes. Le verre sortant d'une telle cellule cubilot présente un degré d'affinage correspondant à un nomibre de bulles de plus de 30 microns de diametre généralement compris entre 2500 et 7500, éventuellement même de l'ordre de 250 par dm 3 de verre la qoalté dtaffinae étant d'ailleurs difficilement maitrisable au moyen de la température, et donc de la seule puissance injectée, mais plutôt grâce à un ajustement de la composition du mélange vitrifiable Une telle qualité s'avère, en tout état de cause, inappropriée pour la fabrication de verre 5 flotté qui exige un taux maximal de 2 à 3 bulles par d&P La cellule d'affinage, éventuellement combinée à une cellule de conditionnement, telle que proposée par l'invention, vient donc coampléter cette cellule de fusion, de manière très avantageuse, particulièrement au regard de la maîtrise de l'affinage et du coût des agents affinants à introduire 10 dans la charge. Si l'exigence de qualité en matière d'affinage est plus faible, par exemple correspondant à environ 125 bulles par d 3 de verre, par exemple pour produire du très beau flaconnage, 1 ' élaboration pourra être moins poussée dans le four de fusion, permettant une économie no15 table d'énergie et d'usure des réfractaires de la cuve du cubilot, la cellule d'affinage, et éventuellement la cellule de conditionnement remplissant de manière très fiable l'intégralité des fonctions qui leur sont normalement assignées. Une installation d'élaboration de verre à chauffage électri20 que des trois compartiments de fusion, d'affinage et de conditionnement, telle qu'elle est décrite plus haut, présente à l'égard des installations traditionnelles un ensemble d'avantages découlant de la réduction d'échelle qu'elle permet (taux d'environ 1/10 pour la surface de sole) son inertie,en particulier, est très faible puisqu'on a pu 25 noter, par exemple, des "temps de réponse", c'est-à-dire des délais pour l'obtention de 90 % de la réponse finale à une modification permanente d'une donnée concernant la charge, par exemple, de l'ordre de 10 à 12 heures pour ce type d'installation, à comparer à 8 à 10 jours pour les fours à flammes traditionnels produisant du verre apte au flottage. 30 Il en résulte une souplesse de fonctionnement très améliorée, et des économies importantes dans les investissements et à l'utilisation Les changements de teinte, par exemple, peuvent se faire beaucoup plus rapidement La maitrise de l'oxydo-réduction de l'atmosphère, par ailleurs, est grandement facilitée, de même que celle des envols et des 35 pertes en matières volatiles, ce qui permet notamment d'appliquer l'invention de manière particulièrement avantageuse à l'élaboration des verres colorés au sélénium, par exemple. Par ailleurs, 1 ' expérience a montré qu'une bonne homogénéité de la pâte de verre fondu, se traduisant par une stratification regu- lière de la feuille de verre forméne par laminage ou par flottage à partir de cette pâte, pouvait être obtenue avec un taux de recirculation dans la courroie aval de l'ordre de 0,5 à 3, c'est-à-dire un débit du courant deretour de 0,5 à 3 fois le débit de la tirée, et, de maniere 5 particulièrement stable, de l'ordre de 1, fonctionnement par conséquent très économique quant à la dépense d'énergie. Dans ces conditions, le compartiment d'affinage proprement dit peut avoir des dimensions assez faibles pour que le temps moyen de transit du verre entre la sortie de la gorge immergée et 1 ' écran d'at10 "osphère marquant la fin de zone chaude puisse s'abaisser à une valeur de l'ordre de 30 minutes. La tirée spécifique, rapportée à la surface totale de sole de l'installation, peut ainsi couramment atteindre 3 à 5 t/h/jour. Le dispositif selon l'invention et son mode de fonctionnement 15 seront maintenant décrits, à titre d'exemples non limitatifs, en référence aux dessins qui représentent: Figure 1: une vue en élévation, en coupe selon I-I' de la figure 2, d'un dispositif selon l'invention, Figure 2: une vue en plan, en coupe selon II-II' de la fi20 gure 1, de ce même dispositif, Figures 3 et 4: des vues analogues, respectivement, aux figures 1 et 2, présentant des caractéristiques de structure mieux adaptées à un dispositif de plus grande échelle que celui des figures 1 et 2, permettant des productions journalières de l'ordre de la centaine 25 de tonnes. EXE 2 PE 1. Les figures 1 et 2 représentent schématiquement, chacune en coupe, respectivement l'une par le plan vertical de symétrie de l'installation et l'autre par le plan horizontal correspondant sensiblement 30 au niveau supérieur du bain de verre dans les compartiments d'affinage et de conditionremont, un dispositif faisant appel à l'énergie électrique pour effectuer les diverses opérations de fusion, d'affinage et de conditionnement du verre, dans les compartiments correspondants respectivement aux repères 1, 2 et 3. Le four de fusion 1 proprement dit correspond au type connu sous la désignation de four cubilot Il est chauffé par des électrodes verticales 4 immergées, traversant sa sole 5, et alimenté par un distributeur non représenté répartissant le mélange vitrifiable 6 sur toute la surface de la matière en fusion 7. Le four cubilot 1 fournit le compartiment d'affinage 2 en verre fondu par l'internédiaire de la gorge immuergée 8, qui prélève la matière en fusion ayant décanté sur la sole 5 du cubilot 1 La gorge 8 co Eporte avantageusement au moins une partie divergente ouvrant sur la 5 partie inférieure du cacprtiment d'affinage 2 Ledit ccapartiment 2 présente une structure ayant une allure générale de trémie ou d'entonnoir, dont la section est plus grande à sa partie supérieure qu'à sa base, au niveau de laquelle débouche la gorge 8 Dans la forme d'exécution représentée par les figures 1 et 2, la paroi amont 9, les parois 10 latérales 10 et 11, toutes trois verticales, et la paroi aval 12, inclinée vers l'aval d'un angle de l'ordre de 70 " par rapport à l'horizontale, constituent, avec le seuil 13, la cuve d'affinage 14 proprement dite, ledit seuil 13 délimitant pratiquement, en ce qui concerne le bain de verre, la zone la plus chaude du four, visant à l'affinage 15 du verre, par rapport à la zone aval visant à son conditionnement Un écran mobile suspendu 15 constitue une délimitation analogue, pour l'atnmosphère entre les deux ccaopartiments 2 et 3. Le compartiment 2 est chauffé par un jeu de 4 électrodes 16, 17, 18, 19 traversant la cuve 14 d'une paroi à l'autre Les amenées de 20 courant 16 ', 17 ', 18 ', 19 ' aux électrodes sont représentkes réparties de part et d'autre des parois 10 et 11, mais il est souhaitable, pour des largeurs de compartimoent d'affinage supérieures à 1 m, par exemple, d'adopter une alimentation en parallèle de chacune des 2 extrémitks de chaque électrode, lesdites électrodes pouvant d'ailleurs être consti25 tuées chacune de 2 moitiés, mises en place en regard l'une de l'autre au travers des parois 10 et 11. Le compartiment d'affinage 2 comprend avantageusement un mode de chauffage additionnel, sous la forme de 2 groupes de 2 br(leurs 20-20 ', 21-21 ', disposés chacun dans l'une des parois 10 et 11, afin 30 d'être utilisés notamment lors de l'attrempage de la cellule, et lors du remplacement d'une électrode, et en vue d'assurer une légère surpression s'opposant à toute rentrée d'air froid extérieur. Le caompartiment de conditionnement 3 comporte également un certain nombre de brûleurs analogues, répartis dans ses parois latéra35 les, permettant la maîtrise de la température au long du canal 22, lequel comprend une marche 23, un rétrécissement de largeur 24, et un orifice d'extraction 25 pour le verre à livrer au formage. A titre indicatif, on donne ci-après les conditions de fonctionnement d'une installation selon l'invention prévue pour une produo- tion journalière de l'ordre de 4 t/jour de verre apte au formage, de très bonne qualité d'affinage. Les dimensions et paramètres principaux du dispositif conforme à la description précdente, comprenant four de fusion 1, gorge 8, 5 cellule d'affinage 2 et canal de conditionnement 3 sont donnés ci-après: 15 20 25 30 I I I I I I | | Fusion | Gorge | Affinage | Condition | l | ( 1) ( 8) I ( 2) | ( 3) Longueur (m) 1,2 I 0,5 0,4 (bas) 4 I lt l I I _ 0,7 (haut) I I.argeur e(m) I 1,0 10,4 I 0,5 I 0,5 I I Hauteur de verre (m) | 0,751 0,10 (entrée) I 0, 85 I 0,2 I I I | 0,08 (rétreint) I L I 10,15 (sortie) 1 l Le seuil 13 représentant l'extrémité aval du ca Oqrtiment d'affinage est immergé sous une épaisseur de verre de 0,10 m environ, ce qui laisse au courant de surface une section de passage de 0,05 m 2. Les électrodes de molybdène de la cuve d'affinage 14, au nomabre de quatre et de diamètre 40 m, immergées dans le verre fondu sur une longueur de 0,5 m, selon une disposition alternée du type représenté sur la figure 1, selon les cotes données ci-après, sont alimentées en courant triphasé en adoptant de préférence une même phase pour les deux électrodes 16 et 18, et les deux autres phases pour les électrodes 17 et 19. La position des électrodes est définie dans le tableau cicontre par sa hauteur par rapport à la sole horizontale du caoçpartiment 2 (ordonnée), et sa distance par rapport à la paroi verticale anont 9 (abscisse). Electrodes | 16 I| 17 I 18 | 19 I L Abscisse 1 0,15 I 0,50 I 0,12 1 0,36 I l Ordonnée 1 0,70 1 0,75 I 0,25 | 0,30 | Le verre utilisé présente la ca Moeition suivante: Si O 2 71,2 % A 1203 + Ti O 2 1,04 Fe 203 (fer total) 0,08 " Ca O 9,18 - 2 550522 Mg O 4,i 49 " Na 2 O 13,3 " K 20 0,46 " le mélange vitrifiable étant constitué de matières verrières usuelles, 5 et comprenant 20 % de calcin et 0,14 % de sulfate de sodium, par rapport au poids de verre à fondre, avec un taux d'humidité de 2 %. Quelques valeurs de la viscosité de ce verre en fonction de la température sont indiquées ci-dessous, en log ( en poises): | T ( c) 997 1 1106 11202 11304 1 1407 I 2 lîog 1 4,161 3,411 2,891 2,431 2,071 Afin d'illustrer l'efficacité de la cellule d'affinage, on a établi une coeparaison entre deux régimes de fonctionnement, les deux étant conduits avec une même tirée de 4 tonnes de verre par jour, et 15 une Mmme puissance dissipée dans le cubilot de fusion 1, le premier régime correspondant, pour le compartiment d'affinage 2, à un simple maintien en température du verre extrait du cubilot 1, à 1350 'C environ, et produisant un verre d'une qualité convenant à du beau flaconnage ( 125 bulles/dm 3 de verre), le second régime, correspondant à un 20 apport d'énergie supplémentaire dans le compartiment d'affinage et y portant le verre àa 1500 C, et produisant un verre de qualité d'affinage satisfaisant aux normes de la fabrication du verre flotté (moins de 2,5 bulles/dm 3). Pratiquement, le verre perdait tout d'abord environ 50 C au 25 long de la gorge 8, puis il était porté, lors de sa traversée du compartiment d'affinage, dans le premier régime de fonctionnement à 1360 C pour une puissance dissipée de 40 k W (avec une densité moyenne de courant sur les électrodes de 0,82 A/cug), et dans le second régime à 1510 *C pour une puissance dissipée de 61,5 k W (avec une densité moyenne 30 de courant sur les électrodes de 1,23 A/cn;). La distribution du courant aux diverses électrodes du coepartiment d'affinage, dans les conditions correspondant au second régime de fonctionnement, s'établit sensiblement de la manière suivante: Electrodes (repères) 16 18 17 19 35 Intensités (A) 460 500 650 710 correspondant à une puissance totale de 61,5 k W et à une impédance (Z) de 0,102 On constate qu'un assez modeste complément d'énergie, d'environ 0,12 k Wh/kg de verre, suffit à faire progresser de façon très considérable la qualité de l'affinage. On observe en outre, bien que la profondeur de 0,2 m du canal de conditionnement ne permette qu'un très faible taux de recirculation, une bonne qualité d'hcnmogérité, très largement suprieure à celle qui 5 est usuellement exigée pour le flaconnage de luxe, et de faibles niveaux de corrosion d'après l'analyse du verre obtenu (Mo 0,0032 %, Zr O 2 0,066 %) EKEMPLE 2. Le dispositif représenté par les figures 3 et 4 correspond à 10 une installation de production journalière beaucoup plus importante que celle de l'exemple 1, à savoir de 120 à 150 t/jour, selon la qualité visée pour le produit livré. Il comporte sensiblement les mêmes éléments principaux que le dispositif décrit à l'exemple 1, et l'attention sera donc surtout por15 tee ici sur ses caractéristiques de structure les plus marquantes. On notera tout d'abord que cette structure vise à réduire le plus possible les angles morts susceptibles de perturber l'écoulement du verre: la gorge 58 d'environ 0,8 m de largeur comlporte à son débouché dans la trémie 64, au travers de sa paroi amont 59, un 6 panouis20 sement 58 a amenant sa largeur à égalité de celle de ladite trémie, de 1,2 m entre les parois latérales 60 et 61 et, de manière analogue, le raccordement 63 entre la trémie 64 et le canal 76 s'effectue par un nouvel épanouissement 76 a, portant à 2 m la largeur disponible pour l'écoulement du flux de verre affiné dans le canal de conditionnement 25 76, dont la sole 77 comporte une pente ascendante vers l'aval, d'environ 2 cm/m. La partie aval de cet épanouissement 76 a correspond sensiblement à la limite de la zone la plus chaude du four, visant à l'affinage du verre. A propos du nombre et de la disposition des électrodes 68 a-68 f, on observe que celles-ci, non représentées sur la figure 4 pour éviter de la surcharger, sont réparties de manière à intéresser les diverses veines du courant ascensionnel qui transite par la trémie 64, et, tout à la fois, à distribuer l'apport thermique sur quasiment 35 toute la hauteur du verre, qui atteint 1,6 m, dans ladite trémie: on vise ainsi à maîtriser le mouvement et la température desdites veines et notaumment à éviter tout notable courant de retour. On remarque à cet égard que cet apport thermique est initié par 1 ' électrode 68 a, située sensiblement dans la zone m'diane du flux 255052 t de matière fondue s'échappant de la gorge 58. Les dimensions d'une telle installation sont fort r&duites en comparaison de celles d'une installation traditionnelle Dans le cas présent, la surface totale de l'ensemble des deux caompartimnents d'affi5 nage et de conditionnement n'atteint pas 20 nm, alors qu'il est de l'ordre de 200 m 2 dans un four classique de mêne capacité de production. Le courant de recirculation, pour une profondeur nmoyenne préférée de 0,6 m du compartiment de conditionnement 76, est de préférence 10 réglé à environ 1 fois, ou m&me abaissé à 0,5 fois le courant de tirée, tout en conservant une qualité d'homogénéité compatible avec la production de verre flotté. Des agitateurs peuvent avantageusement être utilisés à cet effet, placés dans le premier tiers anmont du compartiment de condition15 nement, et plongeant de préférence à moins du tiers de la hauteur de verre. Il en résulte une souplesse de fonctionnement et une rapidité de réponse très améliorée 90 % de l'effet à attendre d'un "signal" donné, changement de composition en particulier, est obtenu en une di20 zaine d'heures, au lieu de 8 à 10 jours dans un four traditionnel. L'efficacité de la cellule d'affinage n'est pas sensiblement affectée par l'augmentation d'échelle existant entre les dispositifs des exemples 1 et 2, car on obtient, par la mise en oeuvre de l'échauffement, caractéristique de l'invention, du verre parcourant la trémie 25 d'affinage, une réduction du nombre des bulles d'un coefficient 100 au moins. REVDICATIONS 1 Dispositif d'élaboration de verre affiné selon une fabrication continue, comprenant des compartiments particuliers successifs affectés respectivement & la fusion proprement dite d'une charge vitri5 fiable puis à l'affinage du produit obtenu, et éventuellement en outre a son conditionnement, et dans lequel le flux de matière fondue est transféré du compartiment de fusion ( 1) au coepartiment d'affinage ( 2) par une gorge immergée ( 8, 58), caractérisé en ce que ledit copartiment d'affinage ( 2) comprend une cheminée ( 14, 64) prélevant la matière 10 fondue au débouché de la gorge immergée ( 8, 58), la conduisant en un courant ascensionnel d'ensemble et la délivrant en un courant de surface au poste de travail suivant ( 26, 76), affecté généralement au conditionnement avant formage, et constituant éventuellement un comp> artiment particulier complémentaire ( 3) du dispositif d'élaboration, ladite che15 minée ( 14, 64) étant munie de moyens de chauffage ( 16-19, 68 a-68 f) permettant de porter ledit courant de surface à une température de l'ordre de la température usuelle de débullage. 2 Dispositif selon la revendication 1, caractérisé en ce que, en vue de traiter une charge vitrifiable contenant au moins un 20 agent affinant, les moyens de chauffage ( 16-19, 68 a-68 f) possèdent une puissance de chauffe assurant, au débit de la production visée, une élévation de la température de la matière fondue accédant dans la cheminée ( 14, 64) d'un niveau inférieur à la température de décoeposition de l'agent affinant jusqu'à un niveau auquel une notable quantité dudit 25 agent est décomposée. 3 Dispositif selon l'une des revendications 1 et 2, caractérisé en ce que lesdits moyens de chauffage ( 16-19, 68 a-68 f) sont répartis dans la hauteur de la cheminée ( 14, 64) de manière à assurer un échauffement hcxogéne de la matière. 4 Dispositif selon l'une quelconque des revendications 1 à 3, caractérisé en ce que lesdits moyens de chauffage ( 16-19, 68 a-68 f) comprennent au moins un organe de chauffage ( 68 a) dissipant de l'énergie dans une zone horizontale médiane, proche du débouché de la gorge ( 58) du flux de matière qui s'en échappe. 5 Dispositif selon l'une quelconque des revendications 1 à 4, caractérisé en ce que lesdits moyens de chauffage ( 16-19, 68 a-68 f) comprennent au moins un organe ( 16, 18, 68 b, 68 d) dissipant de l'énergie à proximité de la paroi amont ( 9, 59) de la cheminée ( 14, 64), la puissance dissipée et la distance de la paroi étant telles que soit rendu négligeable le courant dit "de paroi froide" descendant le long de ladite paroi. 6 Dispositif selon l'une quelconque des revendications 1 à , caractérisé en ce que la cheminée ( 14, 64) affecte la forme d'une 5 trémie évasée vers le haut comprenant de préférence une paroi aval ( 12, 62) plane et inclinée vers l'aval, sa pente étant de préférence comprise entre 50 et 80 . 7 Dispositif selon la revendication 6, caractérisé en ce que ladite trémie ( 14, 64) présente une section rectangulaire, avec ses pa10 rois latérales ( 10, 11, 60, 61), sensiblement verticales, parallèles au plan de symétrie de la cuve, une paroi amont ( 9, 59) sensiblement verticale orthogonale à ce plan. 8 Dispositif selon l'une des revendications 1 à 7, caractérisé en ce que les moyens de chauffage sont constitués d'électrodes 15 ( 16-19, 68 a-68 f) immergées dans le bain, chauffant la matière par effet Joule direct. 9 Dispositif selon la revendication 8, caractérisé en ce que la cheminée ( 14, 64) comporte des électrodes ( 16-19, '68 a-68 f) disposées horizontalement, leur partie active s'étendant de préférence d'une pa20 roi latérale à l'autre ( 10-11, 60-61) de la cheminée ( 14, 64) . Dispositif selon la revendication 8, caract&risé en ce que la cheminée ( 14, 64) comporte des électrodes horizontales pénétrant dans la cuve au travers de la paroi aval ( 12, 62). 11 Dispositif selon la revendication 8, caractérisé en ce que 25 la cheminée ( 14, 64) comporte des électrodes verticales traversant la sole. 12 Dispositif selon l'une des revendications précédentes, caractérisé en ce que la gorge ( 8, 58) présente une section de sortie inférieure à la section de la partie inférieure de la cheminée ( 14, 64), 30 elle-même étant au moins égale à 30 % de la section de sa partie supérieure. 13 Dispositif selon l'une des revendications précédentes, caractérisé en ce que la hauteur de la cheminée ( 14, 64) est au moins égale à la racine carrée de l'aire de sa section supérieure. 14 Dispositif selon l'une des revendications précédentes, caractérisé en ce que la section offerte au flux de verre dans le compartiment de conditionnement ( 3) est suprieure d'au moins 20 % à la section offerte audit flux au niveau de la liaison ( 13, 63) entre la chemninée d'affinage ( 14, 64) et le canal ( 26, 76) du compartiment de j O conditionnement ( 3). Dispositif selon la revendication 14, caractérisé en ce que le canal ( 76) possède une profondeur moyenne comprise entre 0,4 et 0, 8 m, et de préférence encore 0,5 et 0,7 m, sa longueur étant de pré5 férence au moins égale à trois fois sa largeur. 16 Dispositif selon l'une des revendications 14 et 15, caractérisé en ce que ledit canal ( 76) présente une sole ( 77) de pente ascendante de l'amont vers l'aval, la profondeur du verre à chaque extrémité restant de préférence caçrise entre 0,4 et 0,8 m. 17 Dispositif selon l'une des revendications 15 et 16, caractérisé par un canal ( 76) de 0,6 m de profondeur moyenne. 18 Dispositif selon l'une des revendications 14 à 17, caractérisé en ce que le canal ( 26, 76) ccuporte un orifice d'évacuation ( 25) d'une section comprise entre 30 et 50 % de la section de son ex15 trémité aval. 19 Dispositif selon l'une des revendications précédentes, caractérisé en ce qu'un seuil en réfractaire ( 13) est prévu à la liaison entre la chemirke (i 4) et le caopartiment de ccnditionnent ( 3) réduisant la section de passage du verre à son niveau de 20 à 60 % de la 20 section maximale offerte au bain dans le compcartiment de conditionnement ( 3). Dispositif selon l'une des revendications précédentes, caractérisé en ce qu'un écran ( 15) cloisonne l'atmosphère entre les coipartiments d'affinage ( 2) et de conditionnement ( 3). 21 Dispositif selon l'une des revendications 8 et suivantes, caractérisé en ce que des brûleurs ( 20-21) sont disposés dans le ccmpartiment d'affinage ( 2). 22 Dispositif selon l'une des revendications 8 et suivantes, caractérisé en ce que des brûleurs sont disposés dans le compartiment 30 de conditionnement ( 3). 23 Dispositif selon l'une des revendications précédentes, caractérisé en ce que des agitateurs sont disposés dans la moitié amont du compartiment de conditionnement ( 3). 24 Dispositif selon l'une des revendications précédentes, ca35 ractérisé en ce que le ccmpartiment de fusion ( 1) ccporte une cuve chauffée électriquement, de type cubilot, fonctionnant de préférence à "voûte froide", c'est-à-dire sous une couche continue de mélange vitrifiable. Dispositif selon la revendication 24, caractérisé en ce que la cuve du ccmpartiment de fusion ( 1) co Eporte un orifice d'extraction nénagé au niveau de sa sole. 26 Procédé d'élaboration du verre affiné, selon une fabrication continue, comprenant une phase de fusion de la charge vitrifiable, 5 pour former un bain d'une masse en fusion, dans une zone de fusion, puis une phase d'affinage comprenant un échauffement de la masse en fusion jusqu'à une température permettant son débullage, dans une zone d'affinage, caractérisé en ce que la masse en fusion est conduite sous une notable pression hydrostatique de la zone de fusion à la zone d'af10 finage, puis est progressivement amenée, en un flux continu parcourant ladite zone d'affinage, à une pression hydrostatique faible, selon un mouvement ascensionnel d'ensemble, sensiblement vertical, depuis la partie inférieure du bain jusqu'à sa surface, ledit flux étant ensuite dévié en un courant de surface en direction d'un poste de prélèvement 15 du verre affiné, la température dudit courant de surface étant au moins égale à la température usuelle de débullage, correspondant par exemple à une viscosité de l'ordre de 50 poises. 27 Prodé selon la revendication 26, caractérisé en ce que, en vue de son application à une charge vitrifiable contenant au moins 20 un agent affinant, ledit échauffement de la masse en fusion, au cours de sa traversée de la zone d'affinage, s'effectue d'un niveau inférieur a la température de décomposition de l'agent affinant à un niveau auquel une notable partie de l'agent affinant est décomposée. 28 Procédé selon l'une des revendications 26 et 27, caracté25 risé en ce que ledit échauffement de la masse en fusion prend place, pour sa plus grande part, au cours de son mouvement ascensionnel d'ensemble. 29 Proc"dé selon l'une des revendications 26 à 28, caractérisé en ce que l'échauffement de la masse en fusion est initié, au 30 niveau de son admission dans la zone d'affinage, dans une zone horizontale médiane dudit flux. Procédé selon l'une des revendications 26 à 29, caractérisé en ce que le prélèvement de verre effectué par le courant de surface provenant de la zone d'affinage alimente une zone de condition35 nement dans laquelle le verre est homogénéisé par une courroie de recirculation et refroidi à une température favorable au formage. 31 Procd selon l'une des revendications 26 à 30, caractérisé en ce que l'échauffement de la masse en fusion est obtenu par effet Joule direct entre des électrodes immergées dans le bain. 32 Procédé selon l'une des revendications 26 à 31, caractérisé en ce que ledit flux possède une vitesse ascensionnelle plus faible en partie haute qu'en partie basse de la zone d'affinage. 33 Prockdé selon l'une des revendications 30 à 32, caracté5 risé en ce que la vitesse du flux de matière au niveau de la liaison horizontale entre la zone d'affinage et la zone de ccnditionnarent est supérieure à la vitesse du flux ascensionnel dans la zone d'affinage, et de plus supérieure à la vitesse du flux du courant de surface de ladite courroie thermique d'homogérisation par recirculation. 34 Proc"d selon l'une des revendications 30 à 33, caractérisé en ce que l'atmosphère de la zone d'affinage est isolée de celle de la zone de conditionnement, et mise en surpression par rapport à l'atmosphère extérieure. Procèd selon l'une des revendications 30 à 34, caracté15 risé en ce que le courant inf 6 rieur de ladite courroie thermique d'homogénéisation, dirigé vers l'amont, ou courant de recirculation, présente un débit òyen de 0,5 à 3 fois le débit de la tir 6 e du verre extrait au poste d'évacuation, et de préférence de l'ordre de 1 fois ce débit de tirée. 36 Prockdé selon l'une des revendications 26 à 35, caractérisé en ce que le verre soumis à l'affinage a été préparé par fusion électrique sous "voûte froide", c'est-à-dire sous une couche continue de mélange vitrifiable, le prélèvement s'effectuant de préférence par *la partie inférieure du bain. 37 Procèdé selon l'une des revendications 26 à 36, caractérisé en ce que, en vue de son application à la fabrication de verres silico-sodocalciques industriels usuels, contenant de 68 à 74 % de Si O 2, de O à 3 % de A 1203, de 12 à 15 % de Na 2 O, de 8 à 12 % de ca O, la charge vitrifiable apportant ces éléments contient des sulfates en 30 quantité correspondant à au moins 0,1 % de SQ 3, et l'échauffement de la masse en fusion au cours de sa traversée de la zone d'affinage recouvre de préférence au moins le domaine de température ccmpris entre 1370 et 1480 "C, un refroidissement de la masse en fusion étant éventuellement effectue à cet effet durant son transfert entre la zone de fusion et la 35 zone d'affinage. 38 Applications du proc"d selon l'une des revendications 26 a 37 aux verres à co Emposants à fortes tensions de vapeur.